(57)【特許請求の範囲】
【請求項１】
窓孔を有し、該窓孔を樹脂フィルムによって被覆した紙製の封筒状又は箱状の包装用成形体において、
該窓孔の一部又は全部とその周辺紙部を、表層である熱接着層と基層である未延伸ポリオレフィン層とを積層してなる熱接着性フィルムによって、該包装用成形体の内側から被覆すると共に、該熱接着性フィルムの熱接着層側を前記周辺紙部に熱接着してなり、
前記熱接着層が、下記（Ａ）〜（Ｃ）から選ばれる少なくとも１種の共重合体からなることを特徴とする包装用成形体。
（Ａ）シングルサイト触媒を用いて重合されたエチレン・α−オレフィン共重合体
（Ｂ）エチレン・酢酸ビニル共重合体
（Ｃ）エチレン・（メタ）アクリル酸エステル共重合体
【請求項２】
前記熱接着層と未延伸ポリオレフィン層との間に、ポリオレフィンからなる中間層を有し、該中間層よりも、前記未延伸ポリオレフィン層の融点が高いことを特徴とする請求項１記載の包装用成形体。
【請求項３】
前記熱接着性フィルムのＨａｚｅ値が、２０％以下であることを特徴とする請求項１又は２記載の包装用成形体。
【請求項４】
前記周辺紙部の熱接着部位が、破線状又はドット状に形成されていることを特徴とする請求項１〜３の何れかに記載の包装用成形体。
【発明の詳細な説明】
【技術分野】
【０００１】
本発明は、窓孔を有する紙製の封筒状又は箱状の包装用成形体に関する。
【背景技術】
【０００２】
従来、封筒やティッシュ箱等の包装用成形体において、紙面に設けられた窓孔を樹脂フィルによって被覆する方法が用いられている。
【０００３】
例えば、窓付き封筒は、表紙に窓を持ち、窓には四角形状の合成樹脂製の透明シートが表紙の裏側から貼り付けられている。窓付き封筒を利用する場合、この封筒内に用紙を入れることにより、用紙に印刷されている送り先を窓付き封筒の窓が透視可能にする。こうした窓付き封筒を用いることにより、封筒の表紙に送り先の住所などを印刷する手間を省くことができる。
【０００４】
窓孔の樹脂フィルムによる被覆は、包装用成形体の内側から樹脂フィルムを被覆する方法と、包装用成形体の外側から樹脂フィルムを被覆する方法が、それぞれ用いられている。
【０００５】
包装用成形体の内側から樹脂フィルムを被覆する方法においては、従来は、樹脂フィルムを、包装用成形体の内側から、前記窓孔の一部又は全部と、その周辺紙部を被覆して、接着材により窓孔周辺部と樹脂フィルムを接着させていた。
【０００６】
しかし、この方法では、出来上がり製品にわずかながら溶剤が残留して臭気が残る。また、ホットメルトや溶剤タイプの接着剤の加工性・操作性の悪さからフィルムを貼り付ける加工速度が上げにくい。接着剤のはみ出しなどの製品不良トラブルやベタつく接着剤のこぼれ対処など加工上のトラブルが発生し易いなどの問題があった。
【０００７】
包装用成形体の外側から樹脂フィルムを被覆する方法においては、窓孔とその周辺紙部のみを被覆すると、上記の問題に加えて、更に、包装用成形体の表面に段差が生じ、また接着剤が可視できる状態となるため見苦しく、製品としての価値が低いものとなる。
【０００８】
そのため、樹脂フィルムに熱接着層を形成すると共に、窓孔を含む紙面全体を被覆し、熱接着によって、樹脂フィルムを紙面全体と一体化する技術が用いられるようになった。
【０００９】
しかし、紙との熱接着性を発現する従来の素材はベタつきやすく、ブロッキングによる不具合を生じるなど加工性に問題が生じるようになった。
【００１０】
特許文献１には、上記不具合を解消すべく、紙と熱接着する熱接着層にエンボス加工を施し、ブロッキングし難くさせる方法も開示されている。しかし、エンボス加工を施した場合、少なからず光拡散性が増し、窓孔の透明性が悪化する。エンボス目を解消するために、樹脂フィルムに熱を加えて、エンボス目を平坦化する等の処方を工程に織り込んで対応する場合もあるが、平坦化には限界があり、また工程数の増加を伴うため、高コスト且つ、低効率である。
【００１１】
また、この様な紙面全体を被覆する方法では、樹脂のコストが高く、また樹脂フィルムを紙から剥離させることが難しく、ゴミの分別が困難になる。
【００１２】
この様に、従来は、包装用成形体の内側から樹脂フィルムを被覆する方法と、包装用成
形体の外側から樹脂フィルムを被覆する方法の何れにおいても深刻な課題が残されていた。
【特許文献１】特開平６−１４３５１８号公報
【発明の開示】
【発明が解決しようとする課題】
【００１３】
本発明者は、窓孔に対して、包装用成形体の内側から樹脂フィルムを被覆する方法について検討を行った。
【００１４】
まず、従来の熱接着層を有する樹脂フィルムを、包装用成形体の内側から、窓孔及びその周辺を被覆する用途に用いた場合は、上述した外側からの被覆時と同様に、ブロッキングによる不具合が生じた。
【００１５】
更に、本発明者は、包装用成形体の内側から被覆した場合に特有の問題、つまり、包装用成形体の窓孔表面に熱接着層が露出した状態となるため、熱接着層の光散乱性がフィルム全体の透視性に大きな影響を及ぼすことを見出した。
【００１６】
光散乱層を有する樹脂フィルムを介して透視対象物を透視する場合、光散乱層と透視対象物との間の距離が、透視性において重要になる。つまり、この距離が大きいほど、透視対象物は不鮮明に観察されるようになる。
【００１７】
樹脂フィルムの熱接着層が包装用成形体の窓孔表面側に配向された場合、たとえ包装用成形体に封入された透視対象物と樹脂フィルムとが接触した状態であっても、樹脂フィルムの膜厚分だけ、熱接着層と透視対象物との間の距離が確保されることとなる。したがって、熱接着層の光散乱性が高い場合は、フィルム全体の透視性が著しく低下することとなる。
【００１８】
この様な現象は、包装用成形体の外側から被覆した場合と比較して顕著に発現するため、例えば、熱接着層に特許文献１の様なエンボス加工が施された場合は、フィルムの透視性は著しく低下する。
【００１９】
エンボス加工を用いない、又は、エンボス粗さを減少する等によって、熱接着層の透明性の向上を図れば、耐ブロッキング性が更に低下し、シワの発生や、フィルムの切断等による不良品が発生する。
【００２０】
仮に、エンボス加工を用いなかったとしても、熱接着層の光散乱性が高い樹脂フィルムを包装用成形体の内側から被覆する用途に用いると、透視性の低下が増幅される。
【００２１】
フィルムの膜厚を減少して、透視性を向上することも考えられるが、強度等のフィルムの特性を損なうことになり得るし、根本的な解決には至らない。
【００２２】
そこで本発明の課題は、樹脂フィルムを、包装用成形体の内側から、窓孔に被覆して、熱接着層と紙面とを熱接着して接合する用途において、樹脂フィルムの透視性及び耐ブロッキング性を共に満たす包装用成形体を提供することにある。
【００２３】
また本発明の他の課題は、以下の記載によって明らかとなる。
【課題を解決するための手段】
【００２４】
上記課題は、以下の各発明によって解決される。
【００２５】
（請求項１）
窓孔を有し、該窓孔を樹脂フィルムによって被覆した紙製の封筒状又は箱状の包装用成形体において、
該窓孔の一部又は全部とその周辺紙部を、表層である熱接着層と基層である未延伸ポリオレフィン層とを積層してなる熱接着性フィルムによって、該包装用成形体の内側から被覆すると共に、該熱接着性フィルムの熱接着層側を前記周辺紙部に熱接着してなり、
前記熱接着層が、下記（Ａ）〜（Ｃ）から選ばれる少なくとも１種の共重合体からなることを特徴とする包装用成形体。
（Ａ）シングルサイト触媒を用いて重合されたエチレン・α−オレフィン共重合体
（Ｂ）エチレン・酢酸ビニル共重合体
（Ｃ）エチレン・（メタ）アクリル酸エステル共重合体
【００２６】
（請求項２）
前記熱接着層と未延伸ポリオレフィン層との間に、ポリオレフィンからなる中間層を有し、該中間層よりも、前記未延伸ポリオレフィン層の融点が高いことを特徴とする請求項１記載の包装用成形体。
【００２７】
（請求項３）
前記熱接着性フィルムのＨａｚｅ値が、２０％以下であることを特徴とする請求項１又は２記載の包装用成形体。
【００２８】
（請求項４）
前記周辺紙部の熱接着部位が、破線状又はドット状に形成されていることを特徴とする請求項１〜３の何れかに記載の包装用成形体。
【発明の効果】
【００２９】
本発明によれば、樹脂フィルムを、包装用成形体の内側から、窓孔に被覆して、熱接着層と紙面とを熱接着して接合する用途において、接着剤を使うことなく窓孔を有する紙にフィルムを貼り付けた成形体を得ることができ、残留する溶剤の臭気もなく、当該成形体を加工するに於いても接着剤を用いないので加工速度を上げることにも繋がり、さらに、熱接着における耐ブロッキング性が向上され、トラブルや不良の発生が抑制される。
【００３０】
また、本発明によれば、樹脂フィルムの透視性に優れた包装用成形体が提供される。
【００３１】
さらに、本発明によれば、熱接着部位を線状、破線状又はドット状にする事で、使用後の紙との分離が容易で且つきれいな分別が可能な包装用成形体が提供される。
【図面の簡単な説明】
【００３２】
【図１】本発明の一実施形態に係る包装用成形体の要部断面図
【図２】熱接着部位の形成例を示す図
【図３】包装用成形体の一例を示す図
【発明を実施するための形態】
【００３３】
以下、本発明を実施するための形態について図面を用いて説明する。
【００３４】
図１は、本発明の一実施形態に係る包装用成形体の要部断面図である。
【００３５】
図１において、１は包装用成形体であり、熱接着性フィルム２、及び窓孔を有する紙３から形成されている。熱接着性フィルム２は、熱接着層２１、中間層２２、基層２３を積層させて形成されている。また、熱接着性フィルム２は、紙３に設けられた窓孔３０とそ
の周辺紙部３１を被覆し、周辺紙部３１と熱接着性フィルム２の熱接着層２１とは熱接着により接合されている。
【００３６】
本発明に用いる紙３としては特に制約は無く、汎用の紙を用いることができるが、用途によっては薄すぎると目的を果たさなくなり、厚すぎるとコスト高になることがあるので用途に応じた厚さが好ましい。
【００３７】
具体的には、封筒なら、坪量にして１０ｇ／ｍ２以上が好ましく、１５ｇ／ｍ２以上ならより好ましく、２０ｇ／ｍ２以上であれば十分な強度を保てるので特に好ましい。ティッシュ用紙箱なら、箱として使うためより厚い紙が好ましく、坪量にして２０ｇ／ｍ２以上が好ましく、２５ｇ／ｍ２以上ならより好ましく、３０ｇ／ｍ２以上であれば十分な強度を保てるので特に好ましい。
【００３８】
窓孔３０の形成としては、特に制約は無いが、ティッシュ用紙箱としてはティッシュの取り出しを目的として窓を形成し、封筒用としては内部可視のための窓として適宜の箇所に適宜の大きさで設けることが好ましい。
【００３９】
次に本発明に用いる熱接着性フィルムについて説明する。
【００４０】
熱接着性フィルムは、少なくとも、表層である熱接着層と基層である未延伸ポリオレフィン層とを積層してなり、必要に応じて、中間層を設けることもできる。
【００４１】
熱接着層の材料は、下記（Ａ）〜（Ｃ）から選ばれる少なくとも１種の共重合体からなる。
（Ａ）シングルサイト触媒を用いて重合されたエチレン・α−オレフィン共重合体
（Ｂ）エチレン・酢酸ビニル共重合体
（Ｃ）エチレン・（メタ）アクリル酸エステル共重合体
【００４２】
また、熱接着層の材料は、常温では固体で、未延伸ポリオレフィン層（基層）の融点以下の熱接着加工で、窓孔３０の周辺紙部３１への熱接着性が発現できれば好適に機能を発現する。
【００４３】
また、熱接着層２１表面にコロナ処理を施すことで表面の極性を増加させ、窓孔３０の周辺紙部３１への接着性を上げることも好ましい。
【００４４】
本発明の熱接着性フィルムの熱接着層２１を構成する（Ａ）エチレン・α−オレフィン共重合体は、シングルサイト触媒を用いて重合されたエチレンと炭素数３〜１２のα−オレフィンとの共重合体であることが好ましい。
【００４５】
シングルサイト触媒とは、実質的に、均質な重合活性点によって構成された触媒を指称し、具体的には、メタロセン系遷移金属化合物（いわゆるカミンスキー触媒）、あるいは、非メタロセン系遷移金属化合物（ブルックハルト系触媒、フェノキシイミン系錯体等）と、助触媒（メチルアルミノキサンや硼素化合物等）から構成される重合触媒を用いることができる。最も好ましいシングルサイト触媒としては、メタロセン系遷移金属化合物を主成分とするメタロセン触媒を挙げることができる。メタロセン触媒として、ビスシクロペンタジエニルジルコニウムジクロリド、あるいは、その置換体等の非架橋型メタロセン触媒を使用することもできる。
【００４６】
本発明に使用されるエチレン・α−オレフィン共重合体のα−オレフィンとしては、炭素数３〜１２のα−オレフィンが好適である。具体的には、プロピレン、１−ブテン、１
−ペンテン、１−ヘキセン、１−オクテン等を挙げることができる。エチレン・α−オレフィン共重合体中のα−オレフィンの含有量は、５〜４０重量％が好ましく、より好ましくは７〜３５重量％である。α−オレフィンの含有量が少ない場合、フィルムの衝撃強度、及び低温ヒートシール性が得られず、多すぎる場合は、耐ブロッキング性が損なわれる。α−オレフィン含有量は、１３Ｃ−ＮＭＲ法によって計測される。
【００４７】
エチレン・α−オレフィン共重合体を得るためのシングルサイト触媒を用いた重合は、基層２３のプロピレン・α−オレフィン共重合体の項で述べる方法と同様の方法によって行うことができる。
【００４８】
メタロセン系エチレン・α−オレフィン共重合体は、メタロセン系ポリエチレンとして市販されているものの中から適宜選択し使用することもできる。市販品としては、日本ポリエチレン社製の商品名「カーネル」や「ハーモレックス」、デュポンダウ社製商品名「アフィニティー」等が挙げられる。エチレン・α−オレフィン共重合体は、１種又は２種以上混合して使用することもでき、また、他のポリエチレン、特には高圧法低密度ポリエチレンをブレンドすることも好ましい態様である。
【００４９】
また、本発明に使用されるエチレン・α−オレフィン共重合体は、下記の特性を満たす共重合体であることが望ましい。
【００５０】
ある程度ＭＦＲ（１９０℃、２１．１８Ｎ荷重）が大きい方が温熱接着加工時に紙の繊維の隙間に食い込んで、高い接着を得られるなどの利点が発現するので好ましく、具体的には０．１ｇ／１０分以上が好ましく、１ｇ／１０分以上であればより好ましく、４ｇ／１０分であれば十分に食い込むので特に好ましい。また、ある程度は小さいほうが、製膜加工性が安定するので好ましく、具体的には２０ｇ／１０分以下が好ましく、１５ｇ／１０分以下であればより好ましく、１０ｇ／１０分以下であれば加工性が安定するので特に好ましい。なお、ＭＦＲの測定は、ＪＩＳ−Ｋ６９２１−２：１９９７付属書（１９０℃、２１．１８Ｎ荷重）に準拠して行う。
【００５１】
本発明で用いるエチレン・αエチレン共重合体の密度は特に制限は無いが、紙との熱接着により包装用成形体を製造せしめるに於いて、ある程度低いほうが低温熱接着を可能とせしめたり、高い接着を得られるなどの利点が発現するので好ましく、具体的には０．９２５ｇ／ｃｍ３以下が好ましく、０．９１５ｇ／ｃｍ３以下であればより好ましく、０．９０５ｇ／ｃｍ３以下であれば、低温熱接着でも十分な熱接着を得られるので特に好ましい。また、ある程度は高いほうが、ブロッキングによる加工性不具合を抑制できるので好ましく、具体的には０．８７０ｇ／ｃｍ３以上が好ましく、０．８８０ｇ／ｃｍ３以上であればより好ましく、０．８８５ｇ／ｃｍ３以上であれば好適に加工できるので特に好ましい。なお、密度は、ＪＩＳ−Ｋ６９２２−２：１９９７付属書の低密度ポリエチレンの場合に準拠して測定する（２３℃）。
【００５２】
本発明のエチレン・α−オレフィン共重合体を構成する樹脂成分には、本発明の効果を著しく損なわない範囲で、他の付加的任意成分を配合することができる。このような任意成分としては、通常のポリオレフィン樹脂材料に使用される酸化防止剤、結晶核剤、透明化剤、滑剤、アンチブロッキング剤、帯電防止剤、防曇剤、中和剤、金属不活性剤、蛍光増白剤等を挙げることができる。
【００５３】
本発明の熱接着性剥離フィルム２の熱接着層２１は、（Ｂ）エチレン・酢酸ビニル共重合体を用いることもでき、エチレン・酢酸ビニル共重合体は、チューブラー方式によるものであってもオートクレーブ方式によるものであってもよい。
【００５４】
エチレン・酢酸ビニル共重合体の酢酸ビニル含量は、紙との熱接着に於いて、ある程度大きい方が低温熱接着を可能とせしめたり、高い接着を得られるなどの利点が発現するので好ましく、具体的には３重量％以上が好ましく、５重量％以上であればより好ましく、７重量％以上であれば、低温熱接着でも十分な熱接着を得られるので特に好ましい。また、ある程度は小さいほうが、ブロッキングによる加工性不具合を抑制できるので好ましく、具体的には３０重量％以下が好ましく、２５重量％以下であればより好ましく、２０重量％以下であれば好適に加工できるので特に好ましい。
【００５５】
エチレン・酢酸ビニル共重合体のＭＦＲ（１９０℃、２１．１８Ｎ荷重）は、ある程度大きい方が熱接着加工時に紙の繊維の隙間に食い込んで、高い接着を得られるなどの利点が発現するので好ましく、具体的には１ｇ／１０分以上が好ましく、２ｇ／１０分以上であればより好ましく、４ｇ／１０分であれば十分に食い込むので特に好ましい。また、ある程度は小さいほうが、製膜加工性が安定するので好ましく、具体的には２０ｇ／１０分以下が好ましく、１５ｇ／１０分以下であればより好ましく、１０ｇ／１０分以下であれば加工性が安定するので特に好ましい。
【００５６】
本発明の熱接着性剥離フィルム２の熱接着層２１は、（Ｃ）エチレン・（メタ）アクリル酸エステル共重合体（ＥＥＡ）を用いることもできる。
【００５７】
エチレン・（メタ）アクリル酸エステル共重合体（ＥＥＡ）は、エチレンとアクリル酸、メタアクリル酸、アクリル酸エステル及び／又はメタアクリル酸エステルを共重合成分とする共重合体であり、これらのエチレンとの共重合割合としては、（メタ）アクリル酸コモノマーが５重量％以上〜５０重量％未満であることが好ましく、より好ましくは１０〜４０重量％、更には１５〜４０重量％である。５％未満の場合は、十分な接着力が得られず５０％を超えると樹脂としての取扱いが困難になりやすい。
【００５８】
本発明の熱接着層２１は表面にコロナ処理を施すことにより、紙への接着強度が向上し、一体化して窓孔を有する包装用成形体と出来る。
【００５９】
コロナ処理の条件としては、ＪＩＳ  Ｋ  ６７６８に準拠するぬれ張力が、３６ｍＮ／ｍ以上であることが好ましく、３８ｍＮ／ｍ以上であればより好ましく、４０ｍＮ／ｍ以上であれば十分な接着を得易くなるので特に好ましい。
【００６０】
熱接着層が、上記（Ａ）〜（Ｃ）から選ばれる少なくとも１種の共重合体から形成される熱接着フィルムであれば、耐ブロッキング性が向上し、また接着性にも優れるため、例えば特許文献１に用いられるようなエンボス加工を施すことなく良好な包装用成形体を得ることができる。また、熱接着層表面の光散乱性が低いため包装用成形体の窓孔に用いた場合に透視性が高く、さらに、表面がベトつかない効果を発揮する。
【００６１】
本発明ではフィルム製膜時の加工安定性付与などの必要に応じて、熱接着層と基層との間に、中間層を設けることもできる。
【００６２】
中間層は、ポリオレフィンを主成分とするものが好ましく挙げられ、具体的にはポリプロピレン、高密度ポリエチレン、低密度ポリエチレン、線状低密度ポリエチレンなどを上げることができる。
【００６３】
特に透明性を要する場合、一般に密度が低いポリエチレンが好ましく、具体的には０．９４０ｇ／ｃｍ３未満が好ましく、０．９３５ｇ／ｃｍ３未満がより好ましく、０．９３０ｇ／ｃｍ３未満であれば十分な透明性を得ることができるので特に好ましい。
【００６４】
さらに、本発明の中間層には、他の熱可塑性樹脂を添加することができる。
【００６５】
本発明において、基層は、未延伸ポリオレフィンから形成される。具体的には、ポリプロピレン、高密度ポリエチレン、低密度ポリエチレン、線状低密度ポリエチレンなどを挙げられ、且つ、これらによって形成される基層は、未延伸の状態で用いられる。
【００６６】
特許文献１も含めた従来の技術常識では、ブロッキングの惹起は、熱接着層の性質によって誘発されるものと考えられ、この知見に基づいて樹脂フィルムの改良が行われてきた。
【００６７】
これに対して、本発明者は、ブロッキングを惹起する要因について、熱接着層のみでなく、基層（熱接着層と反対側の表層）についても鋭意検討を行った。その結果、延伸フィルムを基層に構成することにより、必要以上に表面平滑性が向上してブロッキングが誘発されること、及び、ポリエチレンテレフタレートのような極性の高い素材を基層に構成することがブロッキングを誘発していることを見出して本発明を完成させた。
【００６８】
つまり、本発明では、非極性であるポリオレフィンを未延伸の状態で基層に用いることで、ブロッキングの誘発を抑えて耐ブロッキング性が向上される。従って、透明性の悪いエンボス加工を熱接着層に施す必要がない。
【００６９】
また、本発明において、基層は、熱接着層よりも融点が高く、前記中間層を設ける場合は、中間層よりも融点が高いことが好ましい。
【００７０】
これにより熱接着性フィルムと紙とを熱接着する加工において、この基層を設けることで、熱による変形を抑制できることや、より高温での加工を可能とさせて紙との接着強度を上げることができる。
【００７１】
基層の構成としては、中間層を設ける場合は中間層の成分よりも融点が高いことが好ましく、具体的には１０℃以上高いことが好ましく、２０℃以上高いとより好ましい。これらを満たし易い成分として、密度の高いポリエチレンおよび／またはポリプロピレンを好適に用いることができる。密度の高いポリエチレンとしては具体的には中間層との選定との組み合わせにもよるが、０．９２０ｇ／ｃｍ３以上が好ましく、０．９３０ｇ／ｃｍ３以上であればより好ましく、０．９４０ｇ／ｃｍ３以上であればさらに好ましく、０．９５０ｇ／ｃｍ３以上であれば十分な耐熱性が期待できるので特に好ましい。
【００７２】
ポリプロピレンを用いる場合は、通常のチーグラー触媒によるポリプロピレンでもシングルサイト触媒を用いて得られるプロピレン・αオレフィン共重合体いずれでも選択できる。
【００７３】
本発明に使用されるプロピレン・α−オレフィン共重合体としては、プロピレンから誘導される構成単位を主成分としたプロピレンとプロピレン以外のα−オレフィンのランダム共重合体が使用される。コモノマーとして用いられるα−オレフィンは、好ましくはエチレンまたは炭素数４〜１８のα−オレフィンである。具体的には、エチレン、１−ブテン、１−ペンテン、１−ヘキセン、１−オクテン、１−ヘプテン、４−メチル−ペンテン−１、４−メチル−ヘキセン−１、４，４−ジメチルペンテン−１等を挙げることができる。
【００７４】
プロピレン・α−オレフィン共重合体中のα−オレフィンの単位の量は、通常は０．５〜１２重量％、好ましくは１〜１０重量％である。α−オレフィン単位が多い場合、フィルムの剛性が低下し、傷が付きやすくなり、少なすぎる場合は、しなやかさ、透明性が損
なわれる。プロピレン単位及びα−オレフィン単位は、１３Ｃ−ＮＭＲ法によって計測することができる。
【００７５】
本発明に用いられるプロピレン・α−オレフィン共重合体は、シングルサイト触媒によって得られる。シングルサイト触媒とは、実質的に、均質な重合活性点によって構成された触媒を指称し、具体的には、メタロセン系遷移金属化合物（いわゆるカミンスキー触媒）、あるいは、非メタロセン系遷移金属化合物（ブルックハルト系触媒、フェノキシイミン系錯体等）と、助触媒（メチルアルミノキサンや硼素化合物等）から構成される重合触媒を用いることができる。最も好ましいシングルサイト触媒としては、メタロセン系遷移金属化合物を主成分とするメタロセン触媒を挙げることができる。メタロセン触媒は、シクロペンタジエニル骨格を有する配位子を含む周期表第４族の遷移金属化合物（いわゆるメタロセン化合物）と、メタロセン化合物と反応して安定なイオン状態に活性化し得る助触媒と、必要により添加される有機アルミニウム化合物とからなる触媒が用いられる。
【００７６】
メタロセン化合物は、好ましくはプロピレンの立体規則性重合が可能な架橋型のメタロセン化合物であり、より好ましくはプロピレンのアイソ規則性重合が可能な架橋型のメタロセン化合物である。具体的には、アルキレンビスシクロペンタジエニルジルコニウムジクロリド、あるいはその置換体、例えばメチレンビスシクロペンタジエニルジルコニウムジクロリド、エチレンビス（２−アルキルインデニル）ジルコニウムジクロリド、エチレン１，２−（４−フェニルインデニル）（２−メチル−４−フェニル−４Ｈアズレニル）ジルコニウムジクロリド、イソプロピリデン（シクロペンタジエニル）（フルオレニル）ジルコニウムジクロリド、ジメチルシリレン（２−メチル−４−ｔ−ブチル−シクロペンタジエニル）（３’−ｔ−ブチル−５’−メチル−シクロペンタジエニル）ジルコニウムジクロリド、ジメチルシリレン（フルオレニル）ｔ−ブチルアミドジルコニウムジクロリド、ジメチルシリレンビス［１−（２−メチル−４−フェニル−４Ｈ−アズレニル）］ジルコニウムジクロリドなどのジルコニウム化合物が例示できる。また、ジルコニウムをチタニウム、ハフニウムに置き換えた化合物も同様に使用でき、クロリドは他のハロゲン化合物、メチル、イソブチル、ベンジル等の炭化水素基、ジメチルアミド、ジエチルアミド等のアミド基、メトキシ基、フェノキシ基等のアルコキシド基、ヒドリド基等に置き換えることができる。
【００７７】
メタロセン化合物と反応して安定なイオン状態に活性化しうる助触媒としては、有機アルミニウムオキシ化合物（たとえば、アルミノキサン化合物）、イオン交換性層状珪酸塩、ルイス酸、ホウ素含有化合物、イオン性化合物、フッ素含有有機化合物等が挙げられる。
【００７８】
有機アルミニウム化合物としては、トリエチルアルミニウム、トリイソプロピルアルミニウム、トリイソブチルアルミニウム等のトリアルキルアルミニウム、ジアルキルアルミニウムハライド、アルキルアルミニウムセスキハライド、アルキルアルミニウムジハライド、アルキルアルミニウムハイドライド、有機アルミニウムアルコキサイド等が挙げられる。
【００７９】
重合法としては、上記触媒の存在下に、不活性溶媒を用いたスラリー法、溶液法、実質的に溶媒を用いない気相法や、あるいは、重合モノマーを溶媒とするバルク重合法等が挙げられる。
【００８０】
シングルサイト触媒によって得られるプロピレン・α−オレフィン共重合体は、市販されているものを使用することもでき、例えば日本ポリプロ株式会社製のプロピレン−エチレンランダム共重合体、商品名「ウィンテック」（ウィンテックは日本ポリプロ社の登録商標）等が挙げられる。
【００８１】
本発明で用いるプロピレン・α−オレフィン共重合体は次の特性を有するものが望ましい。
プロピレン・α−オレフィン共重合体のＭＦＲ（２３０℃、２１．１８Ｎ荷重）は、１〜２０ｇ／１０分、好ましくは２〜２０ｇ／１０分である。ＭＦＲの測定は、ＪＩＳ−Ｋ６９２１−２：１９９７付属書（２３０℃、２１．１８Ｎ荷重）に準拠して行う。
【００８２】
本発明で用いるプロピレン・α−オレフィン共重合体は、示差走査熱量計（ＤＳＣ）による融解ピーク温度（Ｔｍ）が１２０〜１６５℃、好ましくは１３０〜１５０℃が望ましい。Ｔｍが上記範囲未満の場合には剛性が低下しやすく、好適な耐ブロッキング性が得られにくく、また、上記範囲を超える場合にはしなやかさが損なわれる傾向がある。
【００８３】
本発明で用いるプロピレン・α−オレフィン共重合体の重量平均分子量（Ｍｗ）と数平均分子量（Ｍｎ）との比（Ｍｗ／Ｍｎ）は、１．５〜３．５、さらに好ましくは１．８〜３．３である。Ｍｗ／Ｍｎの測定は、ゲルパーミエーションクロマトグラフィー（ＧＰＣ）で行うことができる。
【００８４】
プロピレン・α−オレフィン共重合体は、上記成分にジベンジリデンソルビトール誘導体、有機リン酸金属塩、有機カルボン酸金属塩、高密度ポリエチレン等の核剤を添加するのが好ましく、核剤を配合することによって透明性を向上することができる。添加量は、０．００１〜５重量％、好ましくは０．０１〜３重量％程度が望ましい。高密度ポリエチレンは、添加によって、同時に加工安定性を改良することができる。
【００８５】
従来、ポリプロピレンを二軸延伸製膜法で製膜するに於いて、核剤を添加して、光沢を向上させる手法は一般的であるが、もともと、二軸延伸製膜過程において光沢を発現させているので、核剤をさらに付与しても、それ以上の光沢の付与は僅かなものでしかなかった。これに対して、シングルサイト触媒によって得られるプロピレン・α−オレフィン共重合体に核剤を添加することにより、顕著に光沢感が向上させることができる。これは、インフレーション成形が空気による冷却固化工程のため、徐冷となり、球晶が成長して光沢発現を妨げることがある成形方法のため、核剤での結晶の微細化による光沢感発現の効果の余地が大きい為とシングルサイト触媒によるプロピレン・α−オレフィン共重合体で更に顕著になると考えられる。
【００８６】
本発明のプロピレン・α−オレフィン共重合体には、本発明の効果を著しく損なわない範囲で、他の付加的任意成分を配合することができる。このような任意成分としては、通常のポリオレフィン樹脂材料に使用される酸化防止剤、透明化剤、滑剤、アンチブロッキング剤、帯電防止剤、防曇剤、中和剤、金属不活性剤、着色剤、蛍光増白剤等を挙げることができる。
【００８７】
添加剤の配合は、樹脂組成物を調製する任意の段階で必要に応じて配合される。溶融混練は、例えば粉末状、ペレット状等の形状の各成分を一軸又は二軸の押出機、バンバリーミキサー、ニーダーブレンダー、ブラベンダープラストグラフ、小型バッチミキサー、連続ミキサー、ミキシングロール等の混練機を使用して行なわれる。混練温度は、一般に１８０〜２７０℃である。
【００８８】
本発明の熱接着性フィルムの製造方法は、特に制約は無いが、熱接着層、中間層、基層までを、複数の押出機及び共押出多層ダイを用いてのインフレーション成形あるいはＴダイ成形で共押出フィルムと製膜する製造方法が好適である。
【００８９】
本発明におけるインフレーション成形法としては、熱接着層、中間層、基層を、共押出
多層環状ダイ付きの複数の押出機により溶融させてチューブ状にして押出し、ブロアなどから供給される空気を空冷リングから溶融チューブに吹き付けて冷却固化させた後、ガイド板を経てピンチロールにて折り畳み、引取機にて引き取る方法によって得ることができる。
【００９０】
また、肉厚比は特に制限は無いが熱接着層はある程度厚いほうが熱接着機能を適切に発現でき、基層がある程度厚いほうがフィルムとしての機能を十全に発現できるので、基層／熱接着層＝５０／５０〜９９／１程度が好ましく、６０／４０〜９７／３程度はより好ましく、７０／３０〜９５／５であれば物性のバランスが特に好ましい。
【００９１】
中間層を設ける場合は、機能を付与するためにはある程度の厚さが必要で、全層に対して層比で５％以上が好ましく、１０％以上であればより好ましく、２０％以上であれば特に好ましい。
【００９２】
この成形方法で使用できる成形機、冷却リング、ブロア、ガイド板、ピンチロール、及びフィルムの引取機などは一般に使用されているものを使用することができる。
【００９３】
本発明における熱接着性フィルムを成形する条件としては、本発明で特定する特性が得られる限り特に限定しないが、成形温度は１７０〜２５０℃、好ましくは１７０〜２００℃、成形速度は１０〜３００ｍ／分、好ましくは５０〜２００ｍ／分が好適である。
【００９４】
熱接着層表面に、熱接着性機能強化のためにコロナ処理を施すこともできる。
【００９５】
コロナ処理の条件としては、ＪＩＳ  Ｋ  ６７６８に準拠するぬれ張力が、３６ｍＮ／ｍ以上であることが好ましく、３８ｍＮ／ｍ以上であればより好ましく、４０ｍＮ／ｍ以上であればさらに好ましい。
【００９６】
本発明の熱接着性フィルムは、紙製の包装用成形体の窓孔の一部又は全部とその周辺紙部を、包装用成形体の内側から被覆すると共に、該熱接着性フィルムの熱接着層側を前記周辺紙部に熱接着されて用いられる。熱接着する手法に特に制限は無く、公知の方法を用いることができる。
【００９７】
資源リサイクルの上で、包装用成形体の使用後に、熱接着性フィルムと紙とが容易に分離できることが好ましい。
【００９８】
従来、紙部に設けられたミシン目に沿って、封筒本体から樹脂フィルムを含む切り取り部を切り取る手法も提案されている（例えば、特開２００６−１０３７９７号公報、及び特開２００８−５６３２０号公報）。しかし、上記のような切り取り線から切り取っても、紙と樹脂フィルムは接合されたままであり、紙と樹脂フィルムを分離するものではなく、資源リサイクルを完遂するためには不十分な手法と言える。
【００９９】
本発明者は、一定の強度を有し、且つ簡便に剥離可能な、熱接着性フィルムと紙と熱接着について鋭意検討した。そして、熱接着層の成分が前述の（Ａ）〜（Ｃ）であれば、熱接着部位の形状に以下の工夫を施すことで、一定の強度を有し、且つ簡便に剥離可能な熱接着が可能となることを見出した。
【０１００】
図２に、熱接着部位の形成例を示した。この様に、紙との接合部全面を熱接着するよりも、図２（ａ）に示すような線状とし、部分的に熱接着部位Ａを形成することが好ましい。更に、上記線状よりも、図２（ｂ）に示すような破線状に熱接着部位Ｂを形成すると、紙とフィルムとの接着強度を得た上で、分離時に簡便に分離できるのでより好ましい。さ
らに、図２（ｃ）に示すように、ドット状に熱接着部位Ｃを形成する方法も、広い面積にわたり一定の強度を得た上で、簡便に剥がせるので、より好ましい。
【０１０１】
熱接着部位の形成を以上の様な構成とすることで、使用後の紙との分離が容易で且つきれいな分別が可能な包装用成形体が提供される。
【０１０２】
この様な熱接着は、表面に線状、破線状やドット状の突起を有する面状のシールバーを用いて熱シールせしめたり、同様に表面に線状、破線状やドット状の突起を有する熱ロールを用いて対面するゴムロールとニップする方法などを選択することで行うことができる。
【０１０３】
前記面状のシールバー及び前記熱ロールの温度は、熱接着が発現させられれば特に制約は無いが、低すぎると熱接着が発現しないので、８０℃以上が好ましく、９０℃以上であればより好ましく、１００℃以上であれば、十分な接着が期待できるので特に好ましい。また、温度が高すぎるとフィルムが変形や損傷したりすることがあるので、１５０℃以下が好ましく、１４０℃以下であればより好ましく、１３０℃以下であれば特に好ましい。
【０１０４】
また、包装用成形体において、前記熱接着性フィルムのＨａｚｅ値（ＪＩＳ  Ｋ  ７１３６に則った一般的な測定に基づく）が、２０％以下であることが好ましく、１５％以下であることがより好ましい。この条件を満たすことにより、熱接着性フィルムに対してほとんどの人が透視性を強く感じ取ることができる。
【０１０５】
本発明の包装用成形体の用途としては、窓付き封筒の他に、ティッシュ箱を好ましく例示できる。従来のティッシュ箱においては、接着剤でフィルムを貼着させていたため、フィルム端部から接着剤がはみ出し、はみ出した接着剤がティッシュを傷つける。これを回避するために、接着部をフィルム端部まで形成させない方法が用いられているが、この場合、ティッシュ取り出し時等において、フィルム端部が箱の内面から浮いて捲り上がり、捲り上がったフィルム端部によってティッシュが傷つく問題を生じる。この問題を軽減するために、フィルムを柔軟性に富んだ材質で形成する方法が用いられているが、フィルムの柔軟化はコスト増に繋がり、更に、柔軟なフィルムは形状が不安定であるため、ティッシュ箱の成形時において取扱いが困難であり、不良品の発生率が高い問題を生じる。これに対して、本発明の熱接着性フィルムを用いれば、フィルムの端部まで接着を行っても、端部から溶剤がはみ出すことはないため、ティッシュを傷つけることがない。フィルムの端部まで接着を行うことによる効果は、窓付き封筒の場合においても得られる。つまり、封入物を封筒に出し入れする際に、封入物がフィルムの端部に引っかかることを防ぐ効果が得られる。
【０１０６】
本発明において、熱接着性フィルムによる窓孔の被覆は、窓孔の一部とその周辺紙部を被覆するものであってもよく、この様な被覆によって得られる包装用成形体の一例を図３に示した。
【０１０７】
図３において、２つの熱接着性フィルム２、２は、それぞれ窓孔３０の一部とその周辺紙部を被覆して包装用成形体１を構成している。
【０１０８】
上記の様な構成は、例えば、包装用成形体１が、ティッシュ箱の場合に特に有効である。つまり、従来のティッシュ箱においては、窓孔を被覆するフィルムには切り線が設けられ、該切り線によって生じる間隙を介してティッシュを取り出すように構成されていたが、切り線の形成は、工程数の増加や、切れ線部位と窓孔との位置ずれによる不良品の発生等の問題を生じていた。これに対して、上記の様な構成であれば、２つの熱接着性フィルム２、２の間に形成される間隙を介してティッシュを取り出すことができるため、切り線
を形成する工程が不要であり、生産性が向上し、且つ安定する効果が得られる。
【０１０９】
また、上記の様な構成を、従来の接着剤を用いた接着によって形成しようとした場合、２つの熱接着性フィルム２、２の間から接着剤がはみ出し、はみ出した接着剤がティッシュを傷つける等の問題を生じるが、上述した様に、本発明の熱接着性フィルムであればフィルムの端部まで接着を行っても、端部から溶剤がはみ出すことはないため、接着部位の形成が容易であり、２つの熱接着性フィルム２、２の間から接着剤がはみ出してティッシュを傷つけることもない。
【実施例】
【０１１０】
以下、実施例に従って、本発明を具体的に説明するが、本発明はこれらの実施例によって限定されるものではない。なお、実施例で使用した樹脂、成形機は以下の通りである。
【０１１１】
＜使用樹脂・成形機＞
（１）樹脂
基層：
・ＷＦＸ６：日本ポリプロピレン社製のシングルサイト触媒によるプロピレン・α−オレフィン共重合体（未延伸）、ＭＦＲ＝２ｇ／１０分、融点＝１２５℃
・ＨＥ３０：日本ポリエチレン社製、ＭＦＲ＝０．３ｇ／１０分、密度＝０．９２ｇ／ｃｍ３
・ＰＢ２６０：二村化学工業社製、二軸延伸製膜加工したポリプロピレンフィルム（厚さ２０μｍ、幅８４０ｍｍ）
・テフレックスＦＴ：帝人デュポンフィルム社製、二軸延伸製膜加工したポリエチレンテレフタレート（厚２０μｍ、幅８４０ｍｍ）
中間層：
・ＨＥ３０：上記の基層で示したものと同一のものを使用。
熱接着層：
・ＫＦ２６０Ｔ：日本ポリエチレン社製、シングルサイト触媒を用いて重合されたエチレン・α−オレフィン共重合体、ＭＦＲ＝２ｇ／１０分，密度＝０．９０３ｇ／ｃｍ３
・ノバテックＬＶ５７０：日本ポリエチレン社製のエチレン・酢酸ビニル共重合体（ＥＶＡ）、ＭＦＲ：１５ｇ／１０分、酢酸ビニル（ＶＡ）含有量：２０重量％
・ＮＵＣ−６２２５；日本ユニカー社製エチレンエチルアクリレート共重合体（ＥＥＡ）ＭＦＲ５ｇ／１０分、エチルアクリレート（ＥＡ）含有量：１３重量％
・ＸＭ１３８：日本ポリエチレン社製、線状低密度エチレン
【０１１２】
（２）押出成形機
押出機：住重モダンマシナリー社製  ３種３層共押出成形機
押出機径：φ６５ｍｍ
ダイス口径：３５０ｍｍ
押出機設定温度：１８０℃
ダイス設定温度：１９０℃
【０１１３】
（実施例１）
表１に示す配合、層比で、製膜した。その際、押出速度１００ｋｇ／ｈ、チューブ巾８００ｍｍとなるように調整し、インラインで熱接着層面にコロナ処理を施し、インラインスリットで耳を切り落として最終製品７８０ｍｍ巾のフィルム製品を得た。３種３層機で２層構成フィルムを製膜した。バブルの外層をＫＦ２６０Ｔ（熱接着層）とし、残りの２層（基層）を同一のＨＥ３０（未延伸）として製膜した。しかる後、アウトラインスリットで５０ｍｍ幅にスリットした。
【０１１４】
枚葉の窓枠のついた厚紙を用意し、上記フィルムを窓部にあて、図２（ａ）に示した線状のシールバーを押し当て、融着せしめ、成形体を得た。
【０１１５】
＜評価＞
得られた成形体について、以下の項目で評価を行った。
【０１１６】
１．耐ブロッキング性
包装用成形体と熱接着性フィルムとの熱接着時における耐ブロッキング性を、以下の基準で評価した。
○：ブロッキングの発生無し、△：ブロッキングの発生やや有り、×：ブロッキングの発生有り
【０１１７】
２．溶剤臭
包装用成形体と熱接着性フィルムとを熱接着した直後において、臭気を以下の基準で確認した。結果を表１に示した。
○：溶剤臭無し、△：溶剤臭僅かに有り、×：溶剤臭有り
【０１１８】
３．Ｈａｚｅ値
得られた包装用成形体におけるフィルム窓について、ＪＩＳ  Ｋ  ７１３６に則った一般的な測定に基づいてＨａｚｅ値を測定した。結果を表１に示した。
【０１１９】
４．透視性
得られた包装用成形体をモニターに使用してもらい、包装用成形体に文字が印刷された紙を封入し、フィルムで被覆された窓孔を介して、文字の鮮明さを以下の基準で評価した。評価に当たっては２０人のモニターにサンプルを渡し、感性として最も近い項を選んでもらい、その人数を表１に示した。
○：鮮明である、△：やや不鮮明である、×：不鮮明である
【０１２０】
５．剥離性
厚紙からフィルム部分を手で引き剥がし、剥離性を評価した。評価に当たっては２０人のモニターにサンプルを渡し、感性として最も近い項を選んでもらい、その人数を表１に示した。
◎：殆ど紙剥けなく好適に分割できた、○：わずかに紙剥けしたが概ね良好に分割できた、△：紙剥けしたが分割できた、×：フィルムが途中で一部ちぎれた
【０１２１】
以上の評価結果を表１に示した。
【０１２２】
剥離性の評価結果からわかるように、全てフィルムが千切れることなく、フィルムと厚紙を分割することができた。これは、後述の接着剤を用いてフィルムと厚紙を接着せしめた比較例でフィルムが千切れる事例が発生したことと異なり良好である。接着剤を用いると、接着剤が厚紙に浸透して紙との接着が強固にならざるを得ないのに対し、熱融着では、フィルムの表面と厚紙の表面とのみが融着点を形成していることが良好に作用したためと考えられる。
【０１２３】
２０人中１４人は分割時に紙の表面が剥けて、フィルムに付着しはしたが、６人が剥いた分はフィルムに僅かに紙が付着しただけだった。これも後述の比較例と異なり、僅かな紙剥けですんでいる例が６件あったことは、融着がフィルムと厚紙のそれぞれ表面のみで形成している点が好適に寄与したためと考えられる。
【０１２４】
（実施例２）
熱接着層にノバテックＬＶ５７０を用いた以外は実施例１と同様に成形体を得た。
【０１２５】
得られた成形体について実施例１と同様の項目について評価を行い、結果を表１に示した。
【０１２６】
剥離性の評価結果からわかるように、全てフィルムが千切れることなく、フィルムと厚紙を分割することができた。また、２０人中１５人は分割時に紙の表面が剥けて、フィルムに付着しはしたが、５人が剥いた分はフィルムに僅かに紙が付着しただけだった。
【０１２７】
（実施例３）
熱接着層にＮＵＣ−６２２５を用いた以外は実施例１と同様に成形体を得た。
【０１２８】
得られた成形体について実施例１と同様の項目について評価を行い、結果を表１に示した。
【０１２９】
剥離性の評価結果からわかるように、全てフィルムが千切れることなく、フィルムと厚紙を分割することができた。また、２０人中１５人は分割時に紙の表面が剥けて、フィルムに付着しはしたが、５人が剥いた分はフィルムに僅かに紙が付着しただけだった。
【０１３０】
（実施例４）
表に示す通り、基層にＷＦＸ６（未延伸）を用い、ＨＥ３０からなる中間層を設け、表１に示す層比とした以外は実施例１と同様に成形体を得た。
【０１３１】
得られた成形体について実施例１と同様の項目について評価を行い、結果を表１に示した。
【０１３２】
剥離性の評価結果からわかるように、全てフィルムが千切れることなく、フィルムと厚紙を分割することができた。また、２０人中１２人は分割時に紙の表面が剥けて、フィルムに付着しはしたが、８人が剥いた分はフィルムに僅かに紙が付着しただけだった。
【０１３３】
（実施例５）
シールバーの形状を、図２（ｂ）に示す破線状にした以外は実施例４と同様に成形体を得た。
【０１３４】
得られた成形体について実施例１と同様の項目について評価を行い、結果を表１に示した。
【０１３５】
剥離性の評価結果からわかるように、全てフィルムが千切れることなく、フィルムと厚紙を分割することができた。また、２０人中９人はフィルム表面に紙の跡が僅かに残るのみで、紙剥けすることなく、非常に良好に剥がれた。７人は僅かに紙剥けしたが、良好に分割できた。４人は、紙剥けはしたものの、紙とフィルムは分割できた。
【０１３６】
（実施例６）
シールバーの形状を、図２（ｃ）に示すドット状にした以外は実施例４や５と同様に成形体を得た。
【０１３７】
得られた成形体について実施例１と同様の項目について評価を行い、結果を表１に示した。
【０１３８】
剥離性の評価結果からわかるように、全てフィルムが千切れることなく、フィルムと厚
紙を分割することができた。また、２０人中１６人はフィルム表面に紙の跡が僅かに残るのみで、紙剥けすることなく、非常に良好に剥がれた。７人は僅かに紙剥けしたが、良好に分割できた。４人は紙剥けはしたものの、紙とフィルムは分割できた。
【０１３９】
熱融着の融着点を点にすることで、引き剥がし時のフィルムと厚紙の破壊界面が、融着されている部分のみで生じる確立が高まったためと考えられる。
【０１４０】
（比較例１）
表に示す通り、ＨＥ３０のみを用いる以外は実施例１と同様にしてフィルムを得た。得られたフィルムを溶剤式の接着剤を用いて厚紙に接着し、成形体を得た。接着剤の塗布形状は、図２（ａ）に示す線状とした。
【０１４１】
得られた成形体について実施例１と同様の項目について評価を行い、結果を表１に示した。
【０１４２】
剥離性の評価結果からわかるように、フィルムが少しちぎれてしまい、フィルムと厚紙が良好に分別できないものが８件発生した。また、残りの１２件はフィルムと厚紙の分別は叶ったが、全て紙剥けしてしまい、紙剥けが無い、または紙剥けが僅かですんだ例は無かった。
【０１４３】
これは、接着剤が紙に浸透し、はがす際に厚紙の接着剤が浸透した部分まで破壊されてはがされるためと考えられる。
【０１４４】
（比較例２）
表に示す通り、接着剤にホットメルトタイプのものを用いた以外は比較例１と同様にしてフィルムを得、厚紙に接着し、成形体を得た。
【０１４５】
得られた成形体について実施例１と同様の項目について評価を行い、結果を表１に示した。
【０１４６】
剥離性の評価結果からわかるように、フィルムが少しちぎれてしまい、フィルムと厚紙が良好に分別できないものが５件発生した。また、残りの１５件はフィルムと厚紙の分別は叶ったが、全て紙剥けしてしまい、紙剥けが無い、または紙剥けが僅かですんだ例は無かった。
【０１４７】
（比較例３）
基層となる基材として、二軸延伸製膜加工したポリプロピレンフィルム（ＰＢ２６０）を使用し、熱接着層を線状低密度エチレン（ＸＭ１３８）として、押出機に装着したＴダイから、樹脂温度２４０℃、実効ダイス巾１１００ｍｍ、冷却ロール表面仕様  ミラー調、肉厚が１５μｍにて、溶融押出しした。
【０１４８】
次いで、押出ラミネート装置の基材の繰出部より基層を繰り出し、この片面にアンカーコート剤を塗布し、乾燥後塗布面と、Ｔダイからフィルム状に溶融押出しした熱接着層との間をオゾン処理し、冷却ロールと圧縮ゴムロールで圧着ラミネートし、インラインスリットで耳部を切り落として８００ｍｍ巾とし、さらに積層されたフィルムの樹脂層の表面にコロナ放電処理を施し、積層フィルムを得た。
【０１４９】
これの総厚３５μｍ程度の薄肉となるラミネート成形機の巻き姿では端部の揃いが悪く、耳高や荷扱い時の耳折れが生じるので、スリッターで二次スリットをかけて、端部を切除して７８０ｍｍ巾の積層フィルムとした。
【０１５０】
しかる後、アウトラインスリットで５０ｍｍ巾のスリット製品としようとしたが、ラミ上がり原反のブロッキングが強く、原反の繰り出し部で破れが発生し、スリット製品を得ることができなかった。
【０１５１】
このことから、延伸フィルムを基層に使用することによりブロッキングが誘発されることがわかる。
【０１５２】
（比較例４）
基層を二軸延伸製膜加工したポリエチレンテレフタレート（テフレックスＦＴ）とした以外は比較例３と同様にして、積層フィルムを得た。
【０１５３】
これの総厚３５μｍ程度の薄肉となるラミネート成形機の巻き姿では端部の揃いが悪く、耳高や荷扱い時の耳折れが生じるので、スリッターで二次スリットをかけて、端部を切除して７８０ｍｍ巾の積層フィルムとした。
【０１５４】
しかる後、アウトラインスリットで５０ｍｍ巾のスリット製品としようとしたが、ラミ上がり原反のブロッキングが強く、原反の繰り出し部で破れが発生し、スリット製品を得ることができなかった。
【０１５５】
（比較例５）
押出ラミネートの冷却ロール表面仕様をＤＵＣマット調とした以外は比較例３と同様にして、積層フィルムを得た。
【０１５６】
これの総厚３５μｍ程度の薄肉となるラミネート成形機の巻き姿では端部の揃いが悪く、耳高や荷扱い時の耳折れが生じるので、スリッターで二次スリットをかけて、端部を切除して７８０ｍｍ巾の積層フィルム製品とした。
【０１５７】
しかる後、アウトラインスリットで５０ｍｍ巾のスリット製品としたが、比較例３と異なり、ブロッキングが緩和され、良好にアウトラインスリットできた。
【０１５８】
枚葉の窓枠のついた厚紙を用意し、得られたフィルムを窓部にあて、図２（ａ）に示した線状のシールバーを押し当て、融着せしめ、成形体を得た。
【０１５９】
得られた成形体について実施例１と同様の項目について評価を行い、結果を表１に示した。
【０１６０】
マット調（エンボス）の表面としたことによりブロッキングは緩和されたが、Ｈａｚｅ値が８０％と半透明のフィルムとなってしまった。
【０１６１】
【表１】
0005536390.tif 000002
【符号の説明】
【０１６２】
１：包装用成形体
２：熱接着性フィルム
２１：熱接着層
２２：中間層
２３：基層
３：紙
３０：窓孔
３１：窓孔の周辺紙部
【図１】
0005536390.tif 000003
【図２】
0005536390.tif 000004
【図３】
0005536390.tif 000005